(57)【要約】【課題】低湿度環境下においても静電気の発生が少なく記録物搬送トラブルの発生を抑制するとともに、低湿度環境下における耐擦過性に優れた記録物の提供。【解決手段】記録媒体と、前記記録媒体上に、有機溶剤、色材、及び樹脂を含む記録層と、を有する記録物の使用方法であって、前記樹脂が、アクリル樹脂、及びウレタン樹脂を含み、前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、前記有機溶剤が、ヘキサンジオール、及びプロピレングリコールを含む記録物である。【選択図】なし【特許請求の範囲】
【請求項１】
記録媒体と、前記記録媒体上に、有機溶剤、色材、及び樹脂を含む記録層と、を有する記録物の使用方法であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含み、
前記記録物が、相対湿度４０％以下にて使用されることを特徴とする記録物の使用方法。
【請求項２】
前記ウレタン樹脂が、ポリカーボネートウレタン樹脂である請求項１に記載の記録物の使用方法。
【請求項３】
前記アクリル樹脂が、アクリルシリコーン樹脂である請求項１から２のいずれかに記載の記録物の使用方法。
【請求項４】
前記記録層全量に対する、前記樹脂の含有量（質量％）と、前記色材の含有量（質量％）との質量比（樹脂／色材）が、０．５０以上３．５以下である請求項１から３のいずれかに記載の記録物の使用方法。
【請求項５】
前記記録物が、相対湿度３０％以下にて使用される請求項１から４のいずれかに記載の記録物の使用方法。
【請求項６】
前記記録物が、温度３０℃以上、かつ相対湿度８０％以上にてさらに使用される請求項１から５のいずれかに記載の記録物の使用方法。
【請求項７】
記録媒体と、前記記録媒体上に、有機溶剤、及び色材を含む記録層と、を有する記録物の使用方法であって、
前記記録層を、フーリエ変換赤外吸収スペクトル法で測定したとき、
スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びに
スペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、
前記有機溶剤が、ヘキサンジオール、及びプロピレングリコールを含み、
前記記録物が、相対湿度４０％以下にて使用されることを特徴とする記録物の使用方法。
【請求項８】
記録媒体と、前記記録媒体上に、有機溶剤、色材、及び樹脂を含む記録層と、を有する記録物であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含むことを特徴とする記録物。
【請求項９】
記録媒体と、前記記録媒体上に、有機溶剤、及び色材を含む記録層と、を有する記録物であって、
前記記録層を、フーリエ変換赤外吸収スペクトル法で測定したとき、
スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びに
スペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、
前記有機溶剤が、ヘキサンジオール、及びプロピレングリコールを含むことを特徴とする記録物。
【請求項１０】
記録媒体と、前記記録媒体上に、有機溶剤、色材、及び樹脂を含む記録層と、を有する記録物を製造する記録物の製造方法であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含み、
前記記録物が、相対湿度４０％以下にて搬送される工程を含むことを特徴とする記録物の製造方法。
【請求項１１】
記録媒体と、前記記録媒体上に、有機溶剤、及び色材を含む記録層と、を有する記録物を製造する記録物の製造方法であって、
前記記録層を、フーリエ変換赤外吸収スペクトル法で測定したとき、
スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びに
スペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、
前記有機溶剤が、ヘキサンジオール、及びプロピレングリコールを含み、
前記記録物が、相対湿度４０％以下にて搬送される工程を含むことを特徴とする記録物の製造方法。
【発明の詳細な説明】
【技術分野】
【０００１】
本発明は、記録物、及びその使用方法、並びに記録物の製造方法に関する。
【背景技術】
【０００２】
インクジェット記録方式は、他の記録方式に比べて、プロセスが簡単で、フルカラー化が容易であり、簡略な構成の装置であっても、高解像度の画像が得られることから、パーソナルから、オフィス用途、商用印刷や工業印刷の分野へと広がりつつある。
【０００３】
前記商用印刷の分野では、印刷物を製本や折り機などの後処理機にて処理をすることが一般的であり、処理を行う環境は幅広く対応できることが求められている。また、記録物の使用環境も様々であり、幅広い環境下で、耐擦過性や耐ブロッキング性が良好であることが求められている。
【発明の概要】
【発明が解決しようとする課題】
【０００４】
低湿度環境下においても静電気の発生が少なく記録物搬送トラブルの発生を抑制するとともに、低湿度環境下における耐擦過性に優れた記録物を提供することを目的とする。
【課題を解決するための手段】
【０００５】
前記課題を解決するための手段としての本発明の記録物は、記録媒体と、前記記録媒体上に、有機溶剤、色材、及び樹脂を含む記録層と、を有する記録物であって、前記樹脂が、アクリル樹脂、及びウレタン樹脂を含み、前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、前記有機溶剤が、ヘキサンジオール、及びプロピレングリコールを含む。
【発明の効果】
【０００６】
低湿度環境下においても静電気の発生が少なく記録物搬送トラブルの発生を抑制するとともに、低湿度環境下における耐擦過性に優れた記録物を提供することができる。
【図面の簡単な説明】
【０００７】
【図１】図１は、シリアル型画像形成装置の一例を示す斜視説明図である。
【図２】図２は、図１の装置のメインタンクの一例を示す斜視説明図である。
【図３】図３は、ピーク面積Ａ及びピーク面積Ｂを示す模式図である。
【発明を実施するための形態】
【０００８】
（記録物の使用方法）
本発明の記録物の使用方法は、記録媒体と、前記記録媒体上に、有機溶剤、色材、及び樹脂を含む記録層と、を有する記録物の使用方法であって、前記樹脂が、アクリル樹脂、及びウレタン樹脂を含み、前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、前記有機溶剤が、ヘキサンジオール、及びプロピレングリコールを含み、前記記録物が、相対湿度４０％以下にて使用される。
【０００９】
（記録物）
本発明の記録物は、記録媒体と、前記記録媒体上に、有機溶剤、色材、及び樹脂を含む記録層と、を有する記録物であって、前記樹脂が、アクリル樹脂、及びウレタン樹脂を含み、前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、前記有機溶剤が、ヘキサンジオール、及びプロピレングリコールを含む。
【００１０】
また、本発明者らは、以下の知見を得た。
記録物が、相対湿度４０％以下の低湿度環境下にて用いられるとき、静電気の発生による記録物搬送トラブルが発生しやすいが、画像（記録層）中にプロピレングリコール及びヘキサンジオールを含有することにより、画像中又は記録媒体中の水分を保持し、静電気の発生を抑制することが期待される。前記プロピレングリコールは画像中にて、前記ヘキサンジオールは記録媒体中にて上記効果が期待される。なお、本発明における記録物搬送トラブルは、一例として、記録物を排紙する工程、記録物を巻き取る工程、記録物に対して折り目を作製する工程、記録物を裁断する工程、記録物を搬送する工程などで生じるものを含む。
【００１１】
また、アクリル樹脂、及びウレタン樹脂を含有する画像は、あらゆる環境下での耐擦過性を向上することが期待される。
前記ウレタン樹脂を含有する画像は、前記ウレタン樹脂がアクリル樹脂より硬度が低く弾性が高いため、耐擦過性が高くなる傾向にある。
一方、前記ウレタン樹脂を含有する画像は、アクリル樹脂を含有する画像の場合よりも、高温多湿度環境下において吸湿しやすく画像のタック力が増加しやすく、画像同士での転写する問題が発生しやすくなる。しかし、低湿度環境下では、保湿効果があり、画像の弾性を保てるため、耐擦過性の低下を抑制することができる。前記ウレタン樹脂による低湿度環境での保湿効果は、静電気の発生による記録物搬送トラブルの抑制にも効果が期待される。
【００１２】
そこで、画像にアクリル樹脂とウレタン樹脂とを特定の質量比で含有させる等により、画像中のアクリル樹脂とウレタン樹脂とを特定の質量比で含有させ、プロピレングリコール及びヘキサンジオールを含有する画像とすることにより、低湿度環境下での静電気の発生による記録物搬送トラブルを抑制し、また低湿度環境下や高温多湿度環境下のどちらにおいても高い画像定着性の記録物が得られることが分かった。
【００１３】
また、本発明の記録物の使用方法は、記録媒体と、前記記録媒体上に、有機溶剤、及び色材を含む記録層と、を有する記録物の使用方法であって、前記記録層を、フーリエ変換赤外吸収スペクトル法で測定したとき、スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びにスペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、前記有機溶剤が、ヘキサンジオール、及びプロピレングリコールを含み、前記記録物が、相対湿度４０％以下にて用いられる。
【００１４】
本発明の記録物の使用方法に用いられる記録物は、相対湿度４０％以下にて使用され、相対湿度３０％以下にて使用されることが好ましく、さらに、温度３０℃以上、かつ相対湿度８０％以上にて使用されることができることが好ましい。
なお、低温環境における温度としては、０℃以上２５℃以下が好ましい。
【００１５】
＜記録層＞
前記記録層は、有機溶剤、色材、及び樹脂を含み、更に必要に応じて、ワックス、その他の成分を含む。
前記記録層は、有機溶剤、色材、及び樹脂を含み、更に必要に応じて、ワックス、その他の成分を含むインクを用いて形成することができる。
【００１６】
＜＜樹脂＞＞
前記樹脂は、アクリル樹脂、及びウレタン樹脂を含有し、更に必要に応じて、その他の樹脂を含有してなる。
【００１７】
前記樹脂としては、例えば、水分散性ディスパージョンであることが好ましい。
前記アクリル樹脂としては、例えば、アクリルシリコーン樹脂、スチレンアクリル樹脂などが挙げられる。これらは、１種単独で使用してもよいし、２種以上を併用してもよい。これらの中でも、耐擦過性の点から、アクリルシリコーン樹脂が好ましい。
前記ウレタン樹脂としては、例えば、ポリカーボネートウレタン樹脂、ポリエステルウレタン樹脂、ポリエーテルウレタン樹脂などが挙げられる。これらは、１種単独で使用してもよいし、２種以上を併用してもよい。これらの中でも、画像の耐擦過性、及びインクの保存安定性の点から、ポリカーボネートウレタン樹脂が好ましい。なお、前記ポリカーボネートウレタン樹脂とは、その構造中にポリカーボネート構造を有していればよく、ポリカーボネート系ウレタン樹脂も含む意味である。
【００１８】
前記樹脂としては、市販品を用いてもよく、合成品を用いてもよく、前記市販品としては、例えば、アクリル樹脂として商品名：サイマック（東亜合成株式会社製）、商品名：ボンコート（ＤＩＣ株式会社製）、アクアブリッド（株式会社ダイセル製）；ウレタン樹脂として商品名：ユーコート（三洋化成工業株式会社製）、商品名：タケラック（三井化学株式会社製）、ポリカーボネートウレタン樹脂として商品名：タケラックＷ−４０００、商品名：タケラックＷ−６０１０、商品名：タケラックＷ−６１１０（以上、三井化学株式会社製）などが挙げられる。これらは、１種単独で使用してもよいし、２種以上を併用してもよい。
【００１９】
前記樹脂のマルテンス硬度としては、耐擦過性の点から、１０Ｎ／ｍｍ２以下が好ましい。
前記ウレタン樹脂のマルテンス硬度としては、耐擦過性の点から、１０Ｎ／ｍｍ２以下が好ましく、０．１Ｎ／ｍｍ２以上１０Ｎ／ｍｍ２以下がより好ましい。
前記マルテンス硬度としては、樹脂粒子液をスライドガラス（商品名：白板ガラスＳ１１１１、松浪硝子工業株式会社製）などの支持体の上に１０μｍ以上の平均厚さとなるように塗膜し、６０℃で、３時間予備乾燥した後に、１００℃で、６時間乾燥させ樹脂膜を得る。得られた樹脂膜を、微小硬度計（装置名：ＨＭ−２０００、株式会社フィシャー・インストルメンツ製）を用いて、ビッカース圧子が１．０ｍＮの力で１０秒間で押し込み、５秒間保持した後、１．０ｍＮの力で１０秒間で抜くことで計測することができる。
【００２０】
前記樹脂は、インク中において、樹脂粒子として分散していることが好ましい。
【００２１】
樹脂粒子の体積平均粒径としては、特に制限はなく、目的に応じて適宜選択することができるが、良好な定着性、高い画像硬度を得る点から、１０ｎｍ以上１，０００ｎｍ以下が好ましく、１０ｎｍ以上２００ｎｍ以下がより好ましく、１０ｎｍ以上１００ｎｍ以下が特に好ましい。
前記体積平均粒径は、例えば、粒度分析装置（ナノトラック  Ｗａｖｅ−ＵＴ１５１、マイクロトラック・ベル株式会社製）を用いて測定することができる。
【００２２】
インク中の固形分の粒径については、特に制限はなく、目的に応じて適宜選択することができるが、吐出安定性、画像濃度などの画像品質を高くする点から、個数換算で最大頻度が２０ｎｍ以上１０００ｎｍ以下が好ましく、２０ｎｍ以上１５０ｎｍ以下がより好ましい。固形分は樹脂粒子や顔料の粒子等が含まれる。粒径は、粒度分析装置（ナノトラック  Ｗａｖｅ−ＵＴ１５１、マイクロトラック・ベル株式会社製）を用いて測定することができる。
【００２３】
前記記録層中の樹脂は、特に制限はなく、目的に応じて適宜選択することができ、例えば、ＮＭＲ、示差走査型熱量分析（ＤＳＣ）、示差熱分析（ＤＴＡ）などを用いて測定することができる。
【００２４】
前記樹脂の含有量としては、記録層全量に対して、３０質量％以上８０質量％以下が好ましく、５０質量％以上６０質量％以下がより好ましい。
【００２５】
前記アクリル樹脂の含有量としては、記録層全量に対して、１０質量％以上６０質量％以下が好ましく、３０質量％以上５０質量％以下がより好ましい。
前記ウレタン樹脂の含有量としては、記録層全量に対して、５質量％以上３０質量％以下が好ましく、１０質量％以上３０質量％以下がより好ましい。
【００２６】
［質量比（ウレタン樹脂／アクリル樹脂）］
前記ウレタン樹脂の含有量（質量％）と、前記アクリル樹脂の含有量（質量％）との質量比（ウレタン樹脂／アクリル樹脂）としては、０．１以上０．７以下であり、画像の耐擦過性、並びにインクの吐出安定性、及び保存安定性の点から、０．４以上０．７以下が好ましい。
【００２７】
＜＜有機溶剤＞＞
前記有機溶剤は、プロピレングリコール（１，２−プロパンジオール）及びヘキサンジオールを含み、更に必要に応じてその他の有機溶剤を含む。
【００２８】
前記ヘキサンジオールとしては、例えば、１，２−ヘキサンジオール、１，６−ヘキサンジオール、１，３−ヘキサンジオール、２，５−ヘキサンジオール、１，５−ヘキサンジオールなどが挙げられる。これらは、１種単独で使用してもよいし、２種以上を併用してもよい。これらの中でも、１，２−ヘキサンジオールが好ましい。
【００２９】
−その他の有機溶剤−
前記その他の有機溶剤としては、特に制限はなく、目的に応じて適宜選択することができ、例えば、プロピレングリコール及びヘキサンジオール以外の多価アルコール類；多価アルコールアルキルエーテル類、多価アルコールアリールエーテル類等のエーテル類；含窒素複素環化合物；アミド類；アミン類；含硫黄化合物類などが挙げられる。これらは、１種単独で使用してもよいし、２種以上を併用してもよい。これらの中でも、１，６−ヘキサンジオール、３−エチル−３−ヒドロキシメチルオキセタンが好ましい。
【００３０】
前記記録層における前記有機溶剤の含有量（残留濃度）としては、記録層全量に対して、２１ｍｇ／ｍ２以上１２０ｍｇ／ｍ２以下が好ましく、３３ｍｇ／ｍ２以上９０ｍｇ／ｍ２以下がより好ましく、４５ｍｇ／ｍ２以上７１ｍｇ／ｍ２以下が特に好ましい。
前記記録層における前記プロピレングリコールの含有量（残留濃度）としては、記録層全量に対して、２０ｍｇ／ｍ２以上８０ｍｇ／ｍ２以下が好ましく、３０ｍｇ／ｍ２以上６０ｍｇ／ｍ２以下がより好ましく、４０ｍｇ／ｍ２以上５０ｍｇ／ｍ２以下が特に好ましい。
前記記録層における前記ヘキサンジオールの含有量（残留濃度）としては、記録層全量に対して、１ｍｇ／ｍ２以上４０ｍｇ／ｍ２以下が好ましく、３ｍｇ／ｍ２以上３０ｍｇ／ｍ２以下がより好ましく、５ｍｇ／ｍ２以上２１ｍｇ／ｍ２以下が特に好ましい。
【００３１】
前記記録層中の有機溶剤は、一定面積の記録層を高沸点溶媒に抽出してガスクロマトグラフィー法によって定量することができる。
【００３２】
前記有機溶剤の含有量としては、インク全量に対して、１０質量％以上６０質量％以下が好ましく、２０質量％以上４０質量％以下がより好ましい。
【００３３】
＜色材＞
色材としては特に限定されず、顔料、染料を使用可能である。
顔料としては、無機顔料又は有機顔料を使用することができる。これらは、１種単独で用いても良く、２種以上を併用しても良い。また、混晶を使用しても良い。
顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
無機顔料として、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
また、有機顔料としては、アゾ顔料、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性の良いものが好ましく用いられる。その他、樹脂中空粒子、無機中空粒子の使用も可能である。
顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。
さらに、カラー用としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５、１８０、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０７、２０８、２０９、２１３、２１９、２２４、２５４、２６４、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３、１５：４（フタロシアニンブルー）、１６、１７：１、５６、６０、６３、Ｃ．Ｉ．ピグメントグリーン１、４、７、８、１０、１７、１８、３６、等がある。
染料としては、特に限定されることなく、酸性染料、直接染料、反応性染料、及び塩基性染料が使用可能であり、１種単独で用いてもよく、２種以上を併用してもよい。
前記染料として、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５が挙げられる。
【００３４】
インク中の色材の含有量は、画像濃度の向上、良好な定着性や吐出安定性の点から、０．１質量％以上１５質量％以下が好ましく、より好ましくは１質量％以上１０質量％以下である。
【００３５】
顔料を分散してインクを得るためには、顔料に親水性官能基を導入して自己分散性顔料とする方法、顔料の表面を樹脂で被覆して分散させる方法、分散剤を用いて分散させる方法、などが挙げられる。
顔料に親水性官能基を導入して自己分散性顔料とする方法としては、例えば、顔料（例えばカーボン）にスルホン基やカルボキシル基等の官能基を付加することで、水中に分散可能とする方法が挙げられる。
顔料の表面を樹脂で被覆して分散させる方法としては、顔料をマイクロカプセルに包含させ、水中に分散可能とする方法が挙げられる。これは、樹脂被覆顔料と言い換えることができる。この場合、インクに配合される顔料はすべて樹脂に被覆されている必要はなく、本発明の効果が損なわれない範囲において、被覆されない顔料や、部分的に被覆された顔料がインク中に分散していてもよい。
分散剤を用いて分散させる方法としては、界面活性剤に代表される、公知の低分子型の分散剤、高分子型の分散剤を用いて分散する方法が挙げられる。
分散剤としては、顔料に応じて例えば、アニオン界面活性剤、カチオン界面活性剤、両性界面活性剤、ノニオン界面活性剤等を使用することが可能である。
竹本油脂社製ＲＴ−１００（ノニオン系界面活性剤）や、ナフタレンスルホン酸Ｎａホルマリン縮合物も、分散剤として好適に使用できる。
分散剤は１種を単独で用いても、２種以上を併用してもよい。
【００３６】
＜顔料分散体＞
顔料に、水や有機溶剤などの材料を混合してインクを得ることが可能である。また、顔料と、その他水や分散剤などを混合して顔料分散体としたものに、水や有機溶剤などの材料を混合してインクを製造することも可能である。
前記顔料分散体は、水、顔料、顔料分散剤、必要に応じてその他の成分を混合、分散し、粒径を調整して得られる。分散は分散機を用いると良い。
顔料分散体における顔料の粒径については特に制限はないが、顔料の分散安定性が良好となり、吐出安定性、画像濃度などの画像品質も高くなる点から、最大個数換算で最大頻度が２０ｎｍ以上５００ｎｍ以下が好ましく、２０ｎｍ以上１５０ｎｍ以下がより好ましい。顔料の粒径は、粒度分析装置（ナノトラック  Ｗａｖｅ−ＵＴ１５１、マイクロトラック・ベル株式会社製）を用いて測定することができる。
前記顔料分散体における顔料の含有量は、特に制限はなく、目的に応じて適宜選択することができるが、良好な吐出安定性が得られ、また、画像濃度を高める点から、０．１質量％以上５０質量％以下が好ましく、０．１質量％以上３０質量％以下がより好ましい。
前記顔料分散体は、必要に応じて、フィルター、遠心分離装置などで粗大粒子をろ過し、脱気することが好ましい。
【００３７】
前記記録層中の色材は、特に制限はなく、目的に応じて適宜選択することができ、例えば、ＭＡＬＤＩ法などを用いて測定することができる。
【００３８】
［質量比（樹脂／色材）］
前記樹脂の含有量（質量％）と、前記色材の含有量（質量％）との質量比（樹脂／色材）としては、耐擦過性の点から、０．５０以上３．５以下が好ましく、０．５０以上３．０以下がより好ましく、０．６以上３．０以下が特に好ましい。
【００３９】
［面積比（Ｂ／Ａ）］
本発明の記録物の記録層を、フーリエ変換赤外吸収スペクトル法（以下、「ＦＴＩＲ」とも称することがある）で測定したとき、スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びにスペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、０．６以上１．０以下が好ましい。面積比（Ｂ／Ａ）が、０．３以上１．０以下であると、低湿度環境下、及び高温多湿度環境下での耐擦過性の両立と、低湿度環境下での静電気発生の抑制による記録物搬送トラブルの発生の防止にも効果がある。
【００４０】
前記記録層のフーリエ変換赤外吸収スペクトル法での測定は、フーリエ変換赤外分光光度計のＡＴＲ（Ａｔｔｅｎａｔｅｄ  Ｔｏｔａｌ  Ｒｅｆｌｅｃｔｉｏｎ：全反射減衰）法を用いることができる。具体的には、記録物の記録層の表面を、例えば、装置名：Ｓｐｅｃｔｒｕｍ  Ｏｎｅ（パーキンエルマー社製）などを用い、ダイヤモンド圧子によるＡＴＲ法により測定したスペクトルから判定することができる。
【００４１】
図３は、ピーク面積Ａ及びピーク面積Ｂを示す模式図である。
図３に示すように、ピーク面積Ａは、スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域から、装置名：Ｓｐｅｃｔｒｕｍ  Ｏｎｅ（パーキンエルマー社製）を用いて算出することができる。また、ピーク面積Ｂは、スペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域から、ピーク面積Ａと同様にして算出することができる。
【００４２】
＜＜ワックス＞＞
また、本発明において、さらに耐擦過性を向上させるために、ワックスを記録層に含有させてもよい。
前記ワックスは、記録層表面の動摩擦係数を低減することができ、特にウレタン樹脂と組み合わせることにより、画像の耐擦過性を飛躍的に向上できる。これは、画像の耐擦過性を向上させるために含有されるウレタン樹脂により動摩擦係数が高くなるのを抑制でき、画像が受ける力が低減するとともに、ウレタン樹脂が持つ機械的強度が十分に発揮されるため、耐擦過性を飛躍的に向上できると推測される。
【００４３】
前記ワックスとしては、水分散性ワックスエマルジョンが好ましい。
前記ワックスとしては、例えば、ポリエチレンワックス、パラフィンワックスなどが挙げられる。これらは、１種単独で使用してもよいし、２種以上を併用してもよい。これらの中でも、インクの保存安定性の点から、ポリエチレンワックスが好ましい。
【００４４】
前記ワックスとしては、市販品を用いることができ、前記市販品としては、例えば、商品名：ＨＹＴＥＣ  Ｅ−８２３７（ポリエチレンワックス、融点：１０６℃、平均粒径：８０ｎｍ、東邦化学工業株式会社製）、商品名：ＡＱＵＡＣＥＲ５３１（ポリエチレンワックス、融点：１３０℃、ビックケミー社製）、商品名：ＡＱＵＡＣＥＲ５１５（ポリエチレンワックス、融点：１３５℃、ビックケミー社製）、商品名：ＡＱＵＡＣＥＲ５３７（パラフィン、融点：１１０℃、ビックケミー社製）などが挙げられる。これらは、１種単独で使用してもよいし、２種以上を併用してもよい。
【００４５】
前記ワックスの融点としては、７０℃以上１７０℃以下が好ましく、１００℃以上１４０℃以下がより好ましい。前記融点が、７０℃以上であると、画像がべたつくことがなく、画像を重ねても画像転写は発生しなく、１７０℃以下であると、画像を擦ったときの摩擦熱で融解し、滑り性が得られるため、耐擦過性が良好となる。
【００４６】
前記ワックスの体積平均粒径としては、２００ｎｍ以下が好ましく、２０ｎｍ以上１５０ｎｍ以下がより好ましい。前記体積平均粒径が、２００ｎｍ以下であると、インクにおいて、ノズルやヘッド内のフィルターに引っかかることがなく、良好な吐出安定性が得られる。
前記体積平均粒径は、例えば、粒度分析装置（マイクロトラック  ＭＯＤＥＬ  ＵＰＡ９３４０、日機装株式会社製）などを用いて測定することができる。
【００４７】
前記ワックスの含有量としては、記録層全量に対して、固形分で０．０９質量％以上０．５質量％以下が好ましい。前記含有量が、０．０９質量％以上０．５質量％以下であると、得られる記録層（インク膜）表面の動摩擦係数の低減に十分効果があり、また、インクの保存安定性、及び吐出安定性にも悪影響を与えにくい。
【００４８】
＜水＞
インクにおける水の含有量は、特に制限はなく、目的に応じて適宜選択することができるが、インクの乾燥性及び吐出信頼性の点から、１０質量％以上９０質量％以下が好ましく、２０質量％〜６０質量％がより好ましい。
【００４９】
前記水としては、特に制限はなく、目的に応じて適宜選択することができ、例えば、イオン交換水、限外濾過水、逆浸透水、蒸留水等の純水；超純水などが挙げられる。これらは、１種単独で使用してもよいし、２種以上を併用してもよい。
【００５０】
＜添加剤＞
インクには、必要に応じて、界面活性剤、消泡剤、防腐防黴剤、防錆剤、ｐＨ調整剤等を加えても良い。
【００５１】
＜界面活性剤＞
界面活性剤としては、シリコーン系界面活性剤、フッ素系界面活性剤、両性界面活性剤、ノニオン系界面活性剤、アニオン系界面活性剤のいずれも使用可能である。
シリコーン系界面活性剤には特に制限はなく目的に応じて適宜選択することができる。中でも高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサン等が挙げられ、変性基としてポリオキシエチレン基、ポリオキシエチレンポリオキシプロピレン基を有するものが、水系界面活性剤として良好な性質を示すので特に好ましい。また、前記シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。前記パーフルオロアルキルスルホン酸化合物としては、例えば、パーフルオロアルキルスルホン酸、パーフルオロアルキルスルホン酸塩等が挙げられる。前記パーフルオロアルキルカルボン酸化合物としては、例えば、パーフルオロアルキルカルボン酸、パーフルオロアルキルカルボン酸塩等が挙げられる。前記パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
両性界面活性剤としては、例えばラウリルアミノプロピオン酸塩、ラウリルジメチルベタイン、ステアリルジメチルベタイン、ラウリルジヒドロキシエチルベタインなどが挙げられる。
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
これらは、１種を単独で用いても、２種以上を併用してもよい。
【００５２】
前記シリコーン系界面活性剤としては、特に制限はなく、目的に応じて適宜選択することができるが、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するポリエーテル変性シリコーン系界面活性剤が水系界面活性剤として良好な性質を示すので特に好ましい。
このような界面活性剤としては、適宜合成したものを使用してもよいし、市販品を使用してもよい。市販品としては、例えば、ビックケミー株式会社、信越化学工業株式会社、東レ・ダウコーニング・シリコーン株式会社、日本エマルジョン株式会社、共栄社化学などから入手できる。
上記のポリエーテル変性シリコーン系界面活性剤としては、特に制限はなく、目的に応じて適宜選択することができ、例えば、一般式（Ｓ−１）式で表わされる、ポリアルキレンオキシド構造をジメチルポリシロキサンのＳｉ部側鎖に導入したものなどが挙げられる。
【化１】
2018058347.tif 000002
一般式（Ｓ−１）
（但し、一般式（Ｓ−１）式中、ｍ、ｎ、ａ、及びｂは、それぞれ独立に、整数を表わし、Ｒは、アルキレン基を表し、Ｒ’は、アルキル基を表す。）
上記のポリエーテル変性シリコーン系界面活性剤としては、市販品を用いることができ、例えば、ＫＦ−６１８、ＫＦ−６４２、ＫＦ−６４３（信越化学工業株式会社）、ＥＭＡＬＥＸ−ＳＳ−５６０２、ＳＳ−１９０６ＥＸ（日本エマルジョン株式会社）、ＦＺ−２１０５、ＦＺ−２１１８、ＦＺ−２１５４、ＦＺ−２１６１、ＦＺ−２１６２、ＦＺ−２１６３、ＦＺ−２１６４（東レ・ダウコーニング・シリコーン株式会社）、ＢＹＫ−３３、ＢＹＫ−３８７（ビックケミー株式会社）、ＴＳＦ４４４０、ＴＳＦ４４５２、ＴＳＦ４４５３（東芝シリコン株式会社）などが挙げられる。
【００５３】
前記フッ素系界面活性剤としては、フッ素置換した炭素数が２〜１６の化合物が好ましく、フッ素置換した炭素数が４〜１６である化合物がより好ましい。
フッ素系界面活性剤としては、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物などが挙げられる。これらの中でも、パーフルオロアルキルエーテル基を側鎖に有するポリオキシアルキレンエーテルポリマー化合物は起泡性が少ないため好ましく、特に一般式（Ｆ−１）及び一般式（Ｆ−２）で表わされるフッ素系界面活性剤が好ましい。
【化２】
2018058347.tif 000003
一般式（Ｆ−１）
上記一般式（Ｆ−１）で表される化合物において、水溶性を付与するためにｍは０〜１０の整数が好ましく、ｎは０〜４０の整数が好ましい。
一般式（Ｆ−２）
ＣｎＦ２ｎ＋１−ＣＨ２ＣＨ（ＯＨ）ＣＨ２−Ｏ−（ＣＨ２ＣＨ２Ｏ）ａ−Ｙ
上記一般式（Ｆ−２）で表される化合物において、ＹはＨ、又はＣｎＦ２ｎ＋１でｎは１〜６の整数、又はＣＨ２ＣＨ（ＯＨ）ＣＨ２−ＣｎＦ２ｎ＋１でｎは４〜６の整数、又はＣｐＨ２ｐ＋１でｐは１〜１９の整数である。ａは４〜１４の整数である。
上記のフッ素系界面活性剤としては市販品を使用してもよい。この市販品としては、例えば、サーフロンＳ−１１１、Ｓ−１１２、Ｓ−１１３、Ｓ−１２１、Ｓ−１３１、Ｓ−１３２、Ｓ−１４１、Ｓ−１４５（いずれも、旭硝子株式会社製）；フルラードＦＣ−９３、ＦＣ−９５、ＦＣ−９８、ＦＣ−１２９、ＦＣ−１３５、ＦＣ−１７０Ｃ、ＦＣ−４３０、ＦＣ−４３１（いずれも、住友スリーエム株式会社製）；メガファックＦ−４７０、Ｆ−１４０５、Ｆ−４７４（いずれも、大日本インキ化学工業株式会社製）；ゾニール（Ｚｏｎｙｌ）ＴＢＳ、ＦＳＰ、ＦＳＡ、ＦＳＮ−１００、ＦＳＮ、ＦＳＯ−１００、ＦＳＯ、ＦＳ−３００、ＵＲ、キャプストーンＦＳ−３０、ＦＳ−３１、ＦＳ−３１００、ＦＳ−３４、ＦＳ−３５（いずれも、Ｃｈｅｍｏｕｒｓ社製）；ＦＴ−１１０、ＦＴ−２５０、ＦＴ−２５１、ＦＴ−４００Ｓ、ＦＴ−１５０、ＦＴ−４００ＳＷ（いずれも、株式会社ネオス社製）、ポリフォックスＰＦ−１３６Ａ，ＰＦ−１５６Ａ、ＰＦ−１５１Ｎ、ＰＦ−１５４、ＰＦ−１５９（オムノバ社製）、ユニダインＤＳＮ−４０３Ｎ（ダイキン工業株式会社製）などが挙げられ、これらの中でも、良好な印字品質、特に発色性、紙に対する浸透性、濡れ性、均染性が著しく向上する点から、Ｃｈｅｍｏｕｒｓ社製のＦＳ−３１００、ＦＳ−３４、ＦＳ−３００、株式会社ネオス製のＦＴ−１１０、ＦＴ−２５０、ＦＴ−２５１、ＦＴ−４００Ｓ、ＦＴ−１５０、ＦＴ−４００ＳＷ、オムノバ社製のポリフォックスＰＦ−１５１Ｎ及びダイキン工業株式会社製のユニダインＤＳＮ−４０３Ｎが特に好ましい。
【００５４】
インク中における界面活性剤の含有量としては、特に制限はなく、目的に応じて適宜選択することができるが、濡れ性、吐出安定性に優れ、画像品質が向上する点から、０．００１質量％以上５質量％以下が好ましく、０．０５質量％以上５質量％以下がより好ましい。
【００５５】
＜消泡剤＞
消泡剤としては、特に制限はなく、例えば、シリコーン系消泡剤、ポリエーテル系消泡剤、脂肪酸エステル系消泡剤などが挙げられる。これらは、１種を単独で用いても、２種以上を併用してもよい。これらの中でも、破泡効果に優れる点から、シリコーン系消泡剤が好ましい。
【００５６】
＜防腐防黴剤＞
防腐防黴剤としては、特に制限はなく、例えば、１，２−ベンズイソチアゾリン−３−オンなどが挙げられる。
【００５７】
＜防錆剤＞
防錆剤としては、特に制限はなく、例えば、酸性亜硫酸塩、チオ硫酸ナトリウムなどが挙げられる。
【００５８】
＜ｐＨ調整剤＞
ｐＨ調整剤としては、ｐＨを７以上に調整することが可能であれば、特に制限はなく、ジエタノールアミン、トリエタノールアミン等のアミンなどが挙げられる。
【００５９】
インクの物性としては、特に制限はなく、目的に応じて適宜選択することができ、例えば、粘度、表面張力、ｐＨ等が以下の範囲であることが好ましい。
インクの２５℃での粘度は、印字濃度や文字品位が向上し、また、良好な吐出性が得られる点から、５ｍＰａ・ｓ以上３０ｍＰａ・ｓ以下が好ましく、５ｍＰａ・ｓ以上２５ｍＰａ・ｓ以下がより好ましい。ここで、粘度は、例えば回転式粘度計（東機産業社製ＲＥ−８０Ｌ）を使用することができる。測定条件としては、２５℃で、標準コーンローター（１°３４’×Ｒ２４）、サンプル液量１．２ｍＬ、回転数５０ｒｐｍ、３分間で測定可能である。
インクの表面張力としては、記録媒体上で好適にインクがレベリングされ、インクの乾燥時間が短縮される点から、２５℃で、３５ｍＮ／ｍ以下が好ましく、３２ｍＮ／ｍ以下がより好ましい。
インクのｐＨとしては、接液する金属部材の腐食防止の観点から、７〜１２が好ましく、８〜１１がより好ましい。
【００６０】
［記録層の製造方法］
前記記録層の製造方法としては、例えば、前記水、前記有機溶剤、前記樹脂粒子、前記色材、並びに必要に応じて、前記ワックス、前記添加物を、撹拌混合することにより製造したインクを用いて記録することにより得ることができる。前記撹拌混合としては、例えば、サンドミル、ホモジナイザー、ボールミル、ペイントシェイカー、超音波分散機、通常の撹拌羽を用いた撹拌機、マグネチックスターラー、高速の分散機などを用いることができる。
【００６１】
＜記録媒体＞
記録に用いる記録媒体としては、特に制限はなく、目的に応じて適宜選択することができ、例えば、普通紙、光沢紙、特殊紙、布、汎用印刷紙などが挙げられる。
【００６２】
＜記録物＞
本発明のインク記録物は、記録媒体上に、本発明のインクを用いて形成された画像を有してなる。
インクジェット記録装置及びインクジェット記録方法により記録して記録物とすることができる。
【００６３】
また、前記記録物は、記録媒体と、前記記録媒体上に、有機溶剤、及び色材を含む記録層と、を有する記録物であって、前記記録層を、フーリエ変換赤外吸収スペクトル法で測定したとき、スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びにスペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、前記有機溶剤が、ヘキサンジオール、及びプロピレングリコールを含む。
【００６４】
＜インク収容容器＞
前記記録物における記録層を形成するために用いられるインクは、インク収容容器に収容されることが好ましい。
前記インク収容容器は、インクを容器中に収容してなり、更に必要に応じて適宜選択したその他の部材を有してなる。
前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するものなどが好適に挙げられる。
【００６５】
（記録物の製造方法）
本発明の記録物の製造方法は、記録媒体と、前記記録媒体上に、有機溶剤、色材、及び樹脂を含む記録層と、を有する記録物を製造する記録物の製造方法であって、前記樹脂が、アクリル樹脂、及びウレタン樹脂を含み、前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、前記有機溶剤が、ヘキサンジオール、及びプロピレングリコールを含み、前記記録物が、相対湿度４０％以下にて搬送される工程を含み、更に必要に応じてその他の工程を含む。
また、本発明の記録物の製造方法は、記録媒体と、前記記録媒体上に、有機溶剤、及び色材を含む記録層と、を有する記録物を製造する記録物の製造方法であって、前記記録層を、フーリエ変換赤外吸収スペクトル法で測定したとき、スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びにスペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、前記有機溶剤が、ヘキサンジオール、及びプロピレングリコールを含み、前記記録物が、相対湿度４０％以下にて搬送される工程を含み、更に必要に応じてその他の工程を含む。
【００６６】
前記記録物としては、本発明の記録物の使用方法における記録物と同様のものを使用することができる。
搬送される工程としては、搬送手段により好適に実施される。
前記搬送手段としては、特に制限はなく、目的に応じて適宜選択することができ、例えば、搬送ローラ、搬送ベルトなど公知の搬送手段を用いることが可能である。
【００６７】
＜記録装置、記録方法＞
本発明のインクは、インクジェット記録方式による各種記録装置、例えば、プリンタ、ファクシミリ装置、複写装置、プリンタ／ファックス／コピア複合機、立体造形装置などに好適に使用することができる。
本発明において、記録装置、記録方法とは、記録媒体に対してインクや各種処理液等を吐出することが可能な装置、当該装置を用いて記録を行う方法である。記録媒体とは、インクや各種処理液が一時的にでも付着可能なものを意味する。
この記録装置には、インクを吐出するヘッド部分だけでなく、記録媒体の給送、搬送、排紙に係わる手段、その他、前処理装置、後処理装置と称される装置などを含むことができる。
記録装置、記録方法は、加熱工程に用いる加熱手段、乾燥工程に用いる乾燥手段を有しても良い。加熱手段、乾燥手段には、例えば、記録媒体の印字面や裏面を加熱、乾燥する手段が含まれる。加熱手段、乾燥手段としては、特に限定されないが、例えば、温風ヒーター、赤外線ヒーターを用いることができる。加熱、乾燥は、印字前、印字中、印字後などに行うことができる。
また、記録装置、記録方法は、インクによって文字、図形等の有意な画像が可視化されるものに限定されるものではない。例えば、幾何学模様などのパターン等を形成するもの、３次元像を造形するものも含まれる。
また、記録装置には、特に限定しない限り、吐出ヘッドを移動させるシリアル型装置、吐出ヘッドを移動させないライン型装置のいずれも含まれる。
更に、この記録装置には、卓上型だけでなく、Ａ０サイズの記録媒体への印刷も可能とする広幅の記録装置や、例えばロール状に巻き取られた連続用紙を記録媒体として用いることが可能な連帳プリンタも含まれる。
記録装置の一例について図１乃至図２を参照して説明する。図１は同装置の斜視説明図である。図２はメインタンクの斜視説明図である。記録装置の一例としての画像形成装置４００は、シリアル型画像形成装置である。画像形成装置４００の外装４０１内に機構部４２０が設けられている。ブラック（Ｋ）、シアン（Ｃ）、マゼンタ（Ｍ）、イエロー（Ｙ）の各色用のメインタンク４１０（４１０ｋ、４１０ｃ、４１０ｍ、４１０ｙ）の各インク収容部４１１は、例えばアルミニウムラミネートフィルム等の包装部材により形成されている。インク収容部４１１は、例えば、プラスチックス製の収容容器ケース４１４内に収容される。これによりメインタンク４１０は、各色のインクカートリッジとして用いられる。
一方、装置本体のカバー４０１ｃを開いたときの開口の奥側にはカートリッジホルダ４０４が設けられている。カートリッジホルダ４０４には、メインタンク４１０が着脱自在に装着される。これにより、各色用の供給チューブ４３６を介して、メインタンク４１０の各インク排出口４１３と各色用の吐出ヘッド４３４とが連通し、吐出ヘッド４３４から記録媒体へインクを吐出可能となる。
【００６８】
この記録装置には、インクを吐出する部分だけでなく、前処理装置、後処理装置と称される装置などを含むことができる。
前処理装置、後処理装置の一態様として、ブラック（Ｋ）、シアン（Ｃ）、マゼンタ（Ｍ）、イエロー（Ｙ）などのインクの場合と同様に、前処理液や、後処理液を有する液体収容部と液体吐出ヘッドを追加し、前処理液や、後処理液をインクジェット記録方式で吐出する態様がある。
前処理装置、後処理装置の他の態様として、インクジェット記録方式以外の、例えば、ブレードコート法、ロールコート法、スプレーコート法による前処理装置、後処理装置を設ける態様がある。
【００６９】
なお、インクの使用方法としては、インクジェット記録方法に制限されず、広く使用することが可能である。インクジェット記録方法以外にも、例えば、ブレードコート法、グラビアコート法、バーコート法、ロールコート法、ディップコート法、カーテンコート法、スライドコート法、ダイコート法、スプレーコート法などが挙げられる。
【００７０】
本発明のインクの用途は、特に制限はなく、目的に応じて適宜選択することができ、例えば、印刷物、塗料、コーティング材、下地用などに応用することが可能である。さらに、インクとして用いて２次元の文字や画像を形成するだけでなく、３次元の立体像（立体造形物）を形成するための立体造形用材料としても用いることができる。
立体造形物を造形するための立体造形装置は、公知のものを使用することができ、特に限定されないが、例えば、インクの収容手段、供給手段、吐出手段や乾燥手段等を備えるものを使用することができる。立体造形物には、インクを重ね塗りするなどして得られる立体造形物が含まれる。また、記録媒体等の基材上にインクを付与した構造体を加工してなる成形加工品も含まれる。前記成形加工品は、例えば、シート状、フィルム状に形成された記録物や構造体に対して、加熱延伸や打ち抜き加工等の成形加工を施したものであり、例えば、自動車、ＯＡ機器、電気・電子機器、カメラ等のメーターや操作部のパネルなど、表面を加飾後に成形する用途に好適に使用される。
【実施例】
【００７１】
以下、実施例を示して本発明を更に具体的に説明するが、本発明は、これらの実施例により限定されるものではない。
【００７２】
なお、以下にて得られた記録物の記録層における面積比（Ｂ／Ａ）、及び記録物における記録層中の有機溶剤（プロピレングリコール、ヘキサンジオール）の残留濃度は、以下のようにして求めた。
【００７３】
（面積比（Ｂ／Ａ））
得られた画像の表面を、装置名：Ｓｐｅｃｔｒｕｍ  Ｏｎｅ（パーキンエルマー社製）を用い、ダイヤモンド圧子によるＡＴＲ法によりスペクトルを測定した。スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びにスペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂを算出し、次に、面積比（Ｂ／Ａ）を求めた。
【００７４】
（記録物における記録層中の有機溶剤（プロピレングリコール、ヘキサンジオール）の残留濃度）
前記記録層中の有機溶剤（プロピレングリコール、ヘキサンジオール）は、一定面積の記録層を高沸点溶媒に抽出してガスクロマトグラフィー法によって定量した。
【００７５】
（顔料分散体の作製例１）
＜シアン顔料分散体の作製＞
特開２０１２−２０７２０２号公報の〔顔料表面改質処理〕の−方法Ａ−に記載の方法と同様にして、シアン顔料分散体を得た。
具体的には、Ｃ．Ｉ．ピグメントブルー１５：３（商品名：クロモファインブルー、大日精化工業株式会社製）２０ｇ、下記構造式（１）の化合物２０ｍｍｏｌ、及びイオン交換水２００ｍＬを、室温（２５℃）環境下、Ｓｉｌｖｅｒｓｏｎミキサー（６，０００ｒｐｍ（０．６質量％））で混合しスラリーを得る。得られたスラリーのｐＨが４より高い場合は、硝酸２０ｍｍｏｌを添加する。３０分間後に、少量のイオン交換水に溶解された亜硝酸ナトリウム（２０ｍｍｏｌ）を上記スラリーにゆっくりと添加した。更に、撹拌しながら６０℃に加温し、１時間反応させた。前記Ｃ．Ｉ．ピグメントブルー１５：３表面に下記構造式（１）の化合物を付加した改質顔料を得た。次いで、ＮａＯＨ水溶液によりｐＨ１０に調整することにより、３０分間後に改質顔料分散体を得た。前記改質顔料分散体とイオン交換水とを用いて透析膜を用いた限外濾過を行い、更に超音波分散を行って顔料濃度が１５質量％となる親水性官能基としてビスホスホン酸基を有するシアン顔料分散体（自己分散型）を得た。
構造式（１）
【化３】
2018058347.tif 000004
【００７６】
（顔料分散体の作製例２）
＜マゼンタ顔料分散体の作製＞
顔料分散体の作製例１において、Ｃ．Ｉ．ピグメントブルー１５：３  ２０ｇをＣ．Ｉ．ピグメントレッド１２２（商品名：トナーマゼンタＥＯ０２、クラリアントジャパン株式会社製）２０ｇに変更した以外は、顔料分散体の作製例１と同様にして、顔料濃度が１５質量％であるマゼンタ顔料分散体を作製した。
【００７７】
（顔料分散体の作製例３）
＜イエロー顔料分散体の作製＞
顔料分散体の作製例１において、Ｃ．Ｉ．ピグメントブルー１５：３  ２０ｇをＣ．Ｉ．ピグメントイエロー７４（商品名：ファーストイエロー５３１、大日精化工業株式会社製）２０ｇに変更した以外は、顔料分散体の作製例１と同様にして、顔料濃度が１５質量％であるイエロー顔料分散体を作製した。
【００７８】
（インクの調製例１）
＜インク１の調製＞
シアン顔料分散体１５．０質量％、プロピレングリコール（１，２−プロパンジオール、商品名：工業用プロピレングリコール、株式会社ＡＤＥＫＡ製）２５．０質量％、１，２−ヘキサンジオール（商品名：１，２−ヘキサンジオール、東京化成工業株式会社製）５．０質量％、アクリルシリコーン樹脂粒子（商品名：サイマックＵＳ４８０、東亜合成株式会社製）を含有するアクリルシリコーン樹脂粒子液（固形分濃度：３０質量％）６．０質量％、ポリカーボネートウレタン樹脂粒子（商品名：タケラックＷ６１１０、三井化学株式会社製）を含有するポリカーボネートウレタン樹脂粒子液（固形分濃度：３０質量％）４．０質量％、ポリエーテル変性シロキサンコポリマー（商品名：ＴＥＧＯ  Ｗｅｔ２７０、巴工業株式会社製）２．０質量％、及び合計が１００質量％となるようにイオン交換水を残量添加し、混合撹拌した後、平均孔径が０．８μｍメンブレンフィルター（商品名：ＤＩＳＭＩＣ−２５ｃｓ、アドバンテック社製）を用いて濾過して、インク１を得た。
【００７９】
（インクの調製例２〜１８）
＜インク２〜１８の調製＞
インクの調製例１において、組成を下記表１〜４に示す組成に変更した以外は、インクの調製例１と同様にして、インク２〜１８を得た。
【００８０】
【表１】
2018058347.tif 000005
【００８１】
【表２】
2018058347.tif 000006
【００８２】
【表３】
2018058347.tif 000007
【００８３】
【表４】
2018058347.tif 000008
【００８４】
なお、前記表１〜４において、成分の商品名、及び製造会社名については下記の通りである。
＜有機溶剤＞
・プロピレングリコール：株式会社ＡＤＥＫＡ製、１．２−プロパンジオール、商品名：工業用プロピレングリコール
・１．２−ヘキサンジオール：東京化成工業株式会社製、商品名：１．２−ヘキサンジオール
・１．６−ヘキサンジオール：宇部興産株式会社製、商品名：１．６−ヘキサンジオール
・３−エチル−３−ヒドロキシメチルオキセタン：宇部興産株式会社製、商品名：ＥＨＯ
【００８５】
＜樹脂粒子＞
＜＜アクリル樹脂粒子＞＞
・アクリルシリコーン樹脂粒子：東亜合成株式会社製、商品名：サイマックＵＳ４８０
・スチレンアクリル樹脂粒子：昭和電工株式会社製、商品名：ポリゾールＡＰ−１１２０
＜＜ウレタン樹脂粒子＞＞
・ポリカーボネートウレタン樹脂粒子：三井化学株式会社製、商品名：タケラックＷ６１１０、マルテンス硬度：１０Ｎ／ｍｍ２
・ポリエステルウレタン樹脂粒子：三井化学株式会社製、商品名：タケラックＷＳ５９８４、マルテンス硬度：１Ｎ／ｍｍ２
・ポリエーテルウレタン樹脂粒子：三井化学株式会社製、商品名：タケラックＷ５６６１マルテンス硬度：５Ｎ／ｍｍ２
なお、前記樹脂粒子は、固形分濃度が３０質量％になるようにイオン交換水で希釈して添加した。
【００８６】
＜ワックス＞
・ポリエチレンワックス液：ビックケミー社製、商品名：ＡＱＵＡＣＥＲ５３１、融点１３０℃
なお、前記ワックスは、固形分濃度が３０質量％になるようにイオン交換水で希釈して添加した。
【００８７】
（実施例１〜１２、及び比較例１〜６）
得られたインクをインクジェットプリンタ（装置名：ＩＰＳＩＯ  ＧＸ５５００、株式会社リコー製）に充填した。次に、前記インクジェットプリンタに、紙（商品名：Ｌｕｍｉ  Ａｒｔ  Ｇｌｏｓｓ  ９０ｇｓｍ、Ｓｔｏｒａ  Ｅｎｓｏ社製）をセットし、インク付着量が１．１２ｍｇ／ｃｍ２（７００ｍｇ／Ａ４）で、１，２００ｄｐｉ×１，２００ｄｐｉの解像度でベタ画像（記録層）を記録し、その後１００℃で、１分間乾燥して、記録物を得た。
【００８８】
得られた記録物を用いて、以下のようにして、「低湿度環境下での記録物の搬送性」、「低湿度環境下での耐擦過性」、「高温多湿度環境下での耐ブロッキング性」を評価した。結果を下記表５に示す。
【００８９】
＜低湿度環境下での記録物の搬送性＞
得られた記録物を、低湿度環境下（２５℃、相対湿度４０％及び３０％；１５℃、相対湿度１０％）にて２４時間放置した後、同じ環境下において、記録物を搬送する手段を有する紙折り機（装置名：ＥＰＦ−２００、マックス株式会社製）を用いて三つ折にした。３００枚を連続で処理し、記録物搬送トラブルの回数を観察し、下記評価基準に基づいて、「低湿度環境下での記録物の搬送性」を評価した。なお、Ｂ以上が許容範囲である。
−評価基準−
Ａ：０回
Ｂ：１回以上２回以下
Ｃ：３回以上
【００９０】
＜低湿度環境下での耐擦過性＞
得られた記録物を、低湿度環境下（２５℃、相対湿度４０％及び３０％；１５℃、相対湿度１０％）にて２４時間放置した後、同じ環境下において、１．２ｃｍ四方に切った前記紙（商品名：Ｌｕｍｉ  Ａｒｔ  Ｇｌｏｓｓ  ９０ｇｓｍ、Ｓｔｏｒａ  Ｅｎｓｏ社製）を用いてベタ部を４００ｇの荷重をかけて２０回擦り、前記紙へのインク付着汚れを、反射型カラー分光測色濃度計（Ｘ−Ｒｉｔｅ社製）を用いて測定し、擦った紙の地肌色を差し引いた濃度を算出し、下記評価基準に基づいて、「低湿度環境下での耐擦過性」を評価した。なお、Ｂ以上が許容範囲である。
−評価基準−
Ａ：濃度が、０.１０未満
Ｂ：濃度が、０．１０以上０.２０未満
Ｃ：濃度が、０．２０以上
【００９１】
＜高温高湿度環境下での耐ブロッキング性＞
得られた記録物を高温高湿度環境下（３２℃、相対湿度８０％）にて２４時間放置した後、画像と画像が接するように重ねて、０．５ｋｇ／ｃｍ２の荷重をかけて、同じ環境下にて２４時間放置し、その後、転写の有無を確認した。Ａ以上が許容範囲である。
−評価基準−
Ａ：転写なし
Ｂ：転写あり
【００９２】
【表５】
2018058347.tif 000009
【００９３】
本発明の態様としては、例えば、以下のとおりである。
＜１＞  記録媒体と、前記記録媒体上に、有機溶剤、色材、及び樹脂を含む記録層と、を有する記録物の使用方法であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含み、
前記記録物が、相対湿度４０％以下にて使用されることを特徴とする記録物の使用方法である。
＜２＞  前記ウレタン樹脂が、ポリカーボネートウレタン樹脂である前記＜１＞に記載の記録物の使用方法である。
＜３＞  前記アクリル樹脂が、アクリルシリコーン樹脂である前記＜１＞から＜２＞のいずれかに記載の記録物の使用方法である。
＜４＞  前記記録層全量に対する、前記樹脂の含有量（質量％）と、前記色材の含有量（質量％）との質量比（樹脂／色材）が、０．５０以上３．５以下である前記＜１＞から＜３＞のいずれかに記載の記録物の使用方法である。
＜５＞  前記記録物が、相対湿度３０％以下にて使用される前記＜１＞から＜４＞のいずれかに記載の記録物の使用方法である。
＜６＞  前記アクリル樹脂の含有量が、記録層全量に対して、５質量％以上３０質量％以下である前記＜１＞から＜５＞のいずれかに記載の記録物の使用方法である。
＜７＞  前記アクリル樹脂の含有量が、記録層全量に対して、６質量％以上２０質量％以下である前記＜１＞から＜６＞のいずれかに記載の記録物の使用方法である。
＜８＞  前記ウレタン樹脂の含有量が、記録層全量に対して、１質量％以上１０質量％以下である前記＜１＞から＜７＞のいずれかに記載の記録物の使用方法である。
＜９＞  前記ウレタン樹脂の含有量が、記録層全量に対して、１質量％以上４質量％以下である前記＜１＞から＜８＞のいずれかに記載の記録物の使用方法である。
＜１０＞  前記ウレタン樹脂の含有量が、記録層全量に対して、３質量％以上４質量％以下である前記＜１＞から＜９＞のいずれかに記載の記録物の使用方法である。
＜１１＞  前記質量比（ウレタン樹脂／アクリル樹脂）が、０．４以上０．７以下である前記＜１＞から＜１０＞のいずれかに記載の記録物の使用方法である。
＜１２＞  記録層が、ワックスをさらに含む前記＜１＞から＜１１＞のいずれかに記載の記録物の使用方法である。
＜１３＞  前記ワックスが、ポリエチレンワックスである前記＜１２＞に記載の記録物の使用方法である。
＜１４＞  前記記録物が、温度３０℃以上、かつ相対湿度８０％以上にてさらに使用される前記＜１＞から＜１３＞のいずれかに記載の記録物の使用方法である。
＜１５＞  前記ヘキサンジオールが、１，２−ヘキサンジオールである前記＜１＞から＜１４＞のいずれかに記載の記録物の使用方法である。
＜１６＞  記録媒体と、前記記録媒体上に、有機溶剤、及び色材を含む記録層と、を有する記録物の使用方法であって、
前記記録層を、フーリエ変換赤外吸収スペクトル法で測定したとき、
スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びに
スペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、
前記有機溶剤が、ヘキサンジオール、及びプロピレングリコールを含み、
前記記録物が、相対湿度４０％以下にて使用されることを特徴とする記録物の使用方法である。
＜１７＞  記録媒体と、前記記録媒体上に、有機溶剤、色材、及び樹脂を含む記録層と、を有する記録物であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含むことを特徴とする記録物である。
＜１８＞  前記ウレタン樹脂が、ポリカーボネートウレタン樹脂である前記＜１７＞に記載の記録物である。
＜１９＞  前記アクリル樹脂が、アクリルシリコーン樹脂である前記＜１７＞から＜１８＞のいずれかに記載の記録物である。
＜２０＞  記録媒体と、前記記録媒体上に、有機溶剤、及び色材を含む記録層と、を有する記録物であって、
前記記録層を、フーリエ変換赤外吸収スペクトル法で測定したとき、
スペクトル６９２ｃｍ−１から７０７ｃｍ−１までの領域と、スペクトル７１０ｃｍ−１以上７４０ｃｍ−１以下の間の最小点及びスペクトル６６０ｃｍ−１以上６９０ｃｍ−１以下の間の最小点を結ぶ接線と、により囲まれるピーク領域の面積Ａ、並びに
スペクトル１，７３１ｃｍ−１から１，７５０ｃｍ−１までの領域と、スペクトル１，６６０ｃｍ−１以上１，６９０ｃｍ−１以下の間の最小点及びスペクトル１，７６０ｃｍ−１以上１，７９０ｃｍ−１以下の間の最小点を結ぶ接線と、により囲まれるピーク領域の面積Ｂの面積比（Ｂ／Ａ）が、０．３以上１．０以下であり、
前記有機溶剤が、ヘキサンジオール、及びプロピレングリコールを含むことを特徴とする記録物である。
＜２１＞  記録媒体と、前記記録媒体上に、有機溶剤、色材、及び樹脂を含む記録層と、を有する記録物を製造する記録物の製造方法であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含み、
前記記録物が、相対湿度４０％以下にて搬送される工程を含むことを特徴とする記録物の製造方法である。
＜２２＞  記録媒体と、前記記録媒体上に、有機溶剤、色材、及び樹脂を含む記録層と、を有する記録物を製造する記録物の製造方法であって、
前記樹脂が、アクリル樹脂、及びウレタン樹脂を含み、
前記記録層全量に対する、前記ウレタン樹脂の含有量（質量％）と、前記アクリル樹脂の含有量（質量％）との質量比（ウレタン樹脂／アクリル樹脂）が、０．１以上０．７以下であり、
前記有機溶剤が、ヘキサンジオール、及びプロピレングリコールを含み、
前記記録物が、相対湿度４０％以下にて搬送される工程を含むことを特徴とする記録物の製造方法である。
【００９４】
前記＜１＞から＜１６＞のいずれかに記載の記録物の使用方法、前記＜１７＞から＜２０＞のいずれかに記載の記録物、及び前記＜２１＞から＜２２＞のいずれかに記載の記録物の製造方法によると、従来における前記諸問題を解決し、前記本発明の目的を達成することができる。
【図１】
2018058347.tif 000010
【図２】
2018058347.tif 000011
【図３】
2018058347.tif 000012